(57)【要約】【課題】耐摩耗性が高く、深傷を生じにくい電子写真感光体を提供すること。【解決手段】支持体、該支持体上の電荷発生層、電荷輸送層を有する電子写真感光体において、該電子写真感光体の表面層が、一次粒子の平均粒径（Ｌα）が５ｎｍ以上５０ｎｍ以下の無機粒子（α）と一次粒子の平均粒径（Ｌβ）が０．１μｍ以上５．０μｍ以下の樹脂粒子（β）を含有し、表面層の任意の断面において、樹脂粒子（β）の表面から（Ｌβ／２）の領域を領域（Ｍ）とし、任意の断面中に存在する無機粒子（α）の断面積の和を（Ｓα）、領域（Ｍ）に含まれる無機粒子（α）の断面積の和を（Ｓｍα）とした時に下記式（１）を満足することを特徴とする電子写真感光体。    （Ｓｍα）／（Ｓα）≧０．３    式（１）【選択図】図２
2020118867.tif 000002
【特許請求の範囲】
【請求項１】
支持体、該支持体上の電荷発生層および電荷輸送層を有する電子写真感光体において、該電子写真感光体の表面層が、
一次粒子の平均粒径（Ｌα）が５ｎｍ以上５０ｎｍ以下の無機粒子（α）と
一次粒子の平均粒径（Ｌβ）が０．１μｍ以上５．０μｍ以下の樹脂粒子（β）
を含有し、該表面層の任意の断面において、該樹脂粒子（β）の表面から（Ｌβ／２）の領域を領域（Ｍ）とし、該断面中に存在する該無機粒子（α）の断面積の和を（Ｓα）、該領域（Ｍ）に含まれる該無機粒子（α）の断面積の和を（Ｓｍα）とした時に下記式（１）を満足することを特徴とする電子写真感光体。
（Ｓｍα）／（Ｓα）≧０．３    式（１）
【請求項２】
前記樹脂粒子（β）がフッ素樹脂、ポリメタクリル酸メチル樹脂、およびメラミン−ホルムアルデヒド重縮合型のメラミン樹脂から選ばれる樹脂の粒子である請求項１に記載の電子写真感光体。
【請求項３】
前記無機粒子（α）がシリカ粒子およびアルミナ粒子から選ばれ、
前記表面層中の該無機粒子（α）はシリコーンオイルまたは下記の構造式（１）または（２）で示される化合物で表面が処理されている請求項１または２に記載の電子写真感光体。
【化１】
2020118867.tif 000012
（構造式（１）および（２）中、Ｒ１〜Ｒ３は、それぞれ独立に、アルコキシ基またはアルキル基を示す。ただし、Ｒ１〜Ｒ３の少なくとも２つはアルコキシ基である。Ｒ４は、ビニル基、１−メチルビニル基、アクリロイルオキシ基またはメタクリロイルオキシ基を示す。Ｒ５はアクリロイルオキシ基またはメタクリロイルオキシ基を示し、ｎは１以上６以下の整数である。）
【請求項４】
前記一次粒子の平均粒径（Ｌβ）が０．１μｍ以上１．５μｍ以下である請求項１〜３のいずれか１項に記載の電子写真感光体。
【請求項５】
前記表面層の任意の断面において、下記式（２）を満足する請求項１〜４のいずれか１項に記載の電子写真感光体。
（Ｓｍα）／（Ｓα）≧０．５    式（２）
【請求項６】
前記樹脂粒子（β）の表面から（Ｌβ／３）の領域を領域（Ｍ’）とした時、前記表面層の任意の断面中に存在する前記無機粒子（α）の断面積の和（Ｓα）と該領域（Ｍ’）に含まれる前記無機粒子（α）の断面積の和を（Ｓｍ’α）とした時に下記式（３）を満足する請求項１〜５のいずれか１項に記載の電子写真感光体。
（Ｓｍ’α）／（Ｓα）≧０．３    式（３）
【請求項７】
請求項１〜６のいずれか１項に記載の電子写真感光体と、帯電手段、現像手段、およびクリーニング手段からなる群より選択される少なくとも１つの手段とを一体に支持し、電子写真装置の本体に着脱自在であるプロセスカートリッジ。
【請求項８】
請求項１〜６のいずれか１項に記載の電子写真感光体、ならびに、帯電手段、露光手段、現像手段および転写手段からなる群より選択される少なくとも１つの手段を有する電子写真装置。
【発明の詳細な説明】
【技術分野】
【０００１】
本発明は電子写真感光体、該電子写真感光体を有するプロセスカートリッジおよび電子写真装置に関する。
【背景技術】
【０００２】
近年、電子写真装置ユーザーの多様化が進み、出力される画像には従来よりも高画質であることおよび使用期間における画質の変化がないことが求められている。
【０００３】
特許文献１には、耐摩耗性向上のための技術として、電荷輸送物質と、高体積抵抗率の表面処理された無機粒子と有機微粒子を含有する表面層を有する電子写真感光体に関する技術が開示されている。
【０００４】
また、特許文献２には、良好なクリーニング性を維持し、耐久性向上させるための技術として、保護層中に分散される金属酸化物微粒子を２種類の表面処理剤で処理し、これら２種類の表面処理剤を有する金属酸化物微粒子の一部をフッ素樹脂微粒子の表面に保持させることにより、保護層中でのフッ素樹脂微粒子の凝集を抑制して分散性を改善し、かつ、フッ素樹脂微粒子を、金属酸化物微粒子を介して結着樹脂に固定することで、フッ素樹脂微粒子を保護層から外れにくくするという技術が開示されている。
【先行技術文献】
【特許文献】
【０００５】
【特許文献１】特開２０１７−５８５２４号公報
【特許文献２】特開２０１７−１２５９４６号公報
【発明の概要】
【発明が解決しようとする課題】
【０００６】
上記のように、使用期間中の画質の変化を低減するために電子写真感光体の摩耗量を低減することは重要である。
本発明者らの検討によると、特許文献１〜２に記載の電子写真感光体では、無機微粒子を含有するため、膜がもろくなり、耐摩耗性が不十分であったり、長期使用により深傷を生じたりする場合があることが分かった。
【０００７】
したがって本発明の目的は、より耐摩耗性が高く、深傷を生じにくい電子写真感光体を提供することである。
【課題を解決するための手段】
【０００８】
上記の目的は以下の本発明によって達成される。即ち、本発明にかかる電子写真感光体は、支持体、該支持体上の電荷発生層、電荷輸送層を有する電子写真感光体において、該電子写真感光体の表面層が、
一次粒子の平均粒径（Ｌα）が５ｎｍ以上５０ｎｍ以下の無機粒子（α）と、
一次粒子の平均粒径（Ｌβ）が０．１μｍ以上５．０μｍ以下の樹脂粒子（β）と、
を含有し、該表面層の任意の断面において、該樹脂粒子（β）の表面から（Ｌβ／２）の領域を領域（Ｍ）とし、該断面中に存在する該無機粒子（α）の断面積の和を（Ｓα）、該領域（Ｍ）に含まれる該無機粒子（α）の断面積の和を（Ｓｍα）とした時に下記式（１）を満足することを特徴とする。
（Ｓｍα）／（Ｓα）≧０．３      式（１）
【発明の効果】
【０００９】
本発明によれば、より耐摩耗性が高い電子写真感光体を提供することができる。
【図面の簡単な説明】
【００１０】
【図１】本発明の電子写真感光体を有するプロセスカートリッジを備えた電子写真画像形成装置の概略構成の一例を示す図である。
【図２】領域（Ｍ）および領域（Ｍ’）と樹脂粒子（β）一次粒子の平均粒径（Ｌβ）の関係を表す図である。
【発明を実施するための形態】
【００１１】
以下、好適な実施の形態を挙げて、本発明を詳細に説明する。
本発明にかかる電子写真感光体は、支持体、該支持体上の電荷発生層、電荷輸送層を有する電子写真感光体において、該電子写真感光体の表面層が、
一次粒子の平均粒径（Ｌα）が５ｎｍ以上５０ｎｍ以下の無機粒子（α）と、
一次粒子の平均粒径（Ｌβ）が０．１μｍ以上５．０μｍ以下の樹脂粒子（β）と、
を含有し、該表面層の任意の断面において、該樹脂粒子（β）の表面から（Ｌβ／２）の領域を領域（Ｍ）とし、該断面中に存在する該無機粒子（α）の断面積の和を（Ｓα）、該領域（Ｍ）に含まれる該無機粒子（α）の断面積の和を（Ｓｍα）とした時に下記式（１）を満足することを特徴とする電子写真感光体。
（Ｓｍα）／（Ｓα）≧０．３    式（１）
【００１２】
本発明者らの検討によれば、特許文献１または２の構成では表面層中に無機粒子を含有しているため、硬度は増すが膜としてもろくなることが分かった。そのために、使用される環境によっては耐摩耗性が顕著に現れない場合や、深傷などを生じる場合がある。
また、特許文献２の構成であると、場合によっては残留電位の上昇が見られる場合があることが分かった。
【００１３】
上記従来技術で発生していた課題を解決するために本発明者らは、膜中の樹脂微粒子と無機粒子の配置に着目し、検討を行った。その結果、表面層に一次粒子の平均粒径（Ｌα）が５ｎｍ以上５０ｎｍ以下の無機粒子（α）と一次粒子の平均粒径（Ｌβ）が０．１μｍ以上５．０μｍ以下の樹脂粒子（β）を含有し、表面層の任意の断面において、樹脂粒子（β）の表面から（Ｌβ／２）の領域を領域（Ｍ）とし、任意の断面中に存在する無機粒子（α）の断面積の和を（Ｓα）、領域（Ｍ）に含まれる無機粒子（α）の断面積の和を（Ｓmα）とした時に式（１）を満足することによって従来技術で発生していた表面層の磨耗および表面層における深傷の発生を低減できることが分かった。
（Ｓｍα）／（Ｓα）≧０．３    式（１）
【００１４】
本発明の構成により、従来技術の課題である表面層の磨耗および表面層における深傷の発生を低減するメカニズムを以下のように考えている。
無機粒子を含有する表面層は弾性が低くなることで膜としてもろくなるため、耐摩耗性が十分でないような場合や、深傷を生じる場合がある。これら問題の解消のため、樹脂粒子を無機粒子とともに電子写真感光体の表面層に含有させても、それらの表面層中の存在状態によっては部分的に弾性が不足し、深傷の発生を解消することはできなかった。本発明の構成によれば、無機粒子を樹脂粒子の周辺に配置することにより、効率的に樹脂粒子の弾性を利用できるため、無機粒子を含有することによる弾性の低下を抑制し膜のもろさの低減することができる。
【００１５】
以上のように、各構成が作用し合うことによって、本発明の効果を達成することが可能となる。
【００１６】
＜無機粒子（α）＞
酸化ケイ素（シリカ）、酸化マグネシウム、酸化亜鉛、酸化鉛、酸化アルミニウム（アルミナ）、酸化ジルコニウム、酸化スズ、酸化チタン（チタニア）、酸化ニオブ、酸化モリブデン、酸化バナジウム等が挙げられる。中でも、硬度、絶縁性、光透過性の観点から、酸化ケイ素（シリカ、ＳｉＯ２）、酸化アルミニウム（アルミナ、Ａｌ２Ｏ３）が好ましい。
【００１７】
本発明の電子写真感光体の表面層の含有する無機粒子としては、無機粒子の一次粒子の平均粒径（Ｌα）は、電子写真感光体を用いて印刷した画像の黒ポチ、白ポチの発生、または電子写真感光体のクラックの抑制の観点から、５ｎｍ以上５０ｎｍ以下のものを用いる。
【００１８】
無機粒子の表面はシリコーンオイルまたは構造式（１）および構造式（２）で示される化合物から選ばれる少なくとも１つの化合物により処理されていることが樹脂粒子との親和性の観点から好ましい。
【化１】
2020118867.tif 000003
式（１）および（２）中、Ｒ１〜Ｒ３は、それぞれ独立に、アルコキシ基またはアルキル基を示し、Ｒ１〜Ｒ３の少なくとも２つはアルコキシ基である。また、Ｒ４は、ビニル基、１−メチルビニル基、アクリロイルオキシ基またはメタクリロイルオキシ基を示す。Ｒ５はアクリロイルオキシ基またはメタクリロイルオキシ基を示し、ｎは１以上６以下の整数である。
【００１９】
構造式（１）および構造式（２）で示される化合物の具体例としては、例えば下記構造式（Ｐ−１）〜（Ｐ−２１）で示すものが挙げられる。
【化２】
2020118867.tif 000004
【００２０】
＜樹脂粒子（β）＞
本発明の電子写真感光体の表面層の含有する樹脂粒子としては、ポリメタクリル酸メチル樹脂（ＰＭＭＡ）、メラミン−ホルムアルデヒド重縮合型、メラミン−ベンゾグアナミン−ホルムアルデヒド共重縮合型等のメラミン樹脂、ベンゾグアナミン樹脂、スチレンアクリル樹脂、シリコーン樹脂、フッ素樹脂等の粒子を用いることができる。中でもＰＭＭＡ、メラミン−ホルムアルデヒド重縮合型のメラミン樹脂、フッ素樹脂から選ばれる樹脂の粒子を用いることが好ましい。
【００２１】
樹脂粒子の一次粒子の平均粒径（Ｌβ）は表面層の断面から求める。具体的には表面層の断面中の樹脂粒子を５０個観察し、画像を取得する。その画像に対して楕円フィッティングを行って最長径を求める。求めた５０個の最長径のうち大きい方から１０個の最長径を平均したものを樹脂粒子の一次粒子の平均粒径（Ｌβ）とする。平均粒径（Ｌβ）は、０．１μｍ以上５．０μｍ以下であり、黒ポチ、白ポチを抑制する観点からより好ましくは０．１μｍ以上１．５μｍ以下のものである。
（Ｌβ）は
【００２２】
＜領域（Ｍ）について＞
領域（Ｍ）とは、図２に示すように、樹脂粒子の最表面から（Ｌβ／２）の距離に存在する領域である。
【００２３】
表面層の任意の断面中に存在する無機粒子（α）の断面積の和である（Ｓα）と断面中の領域（Ｍ）に含まれる無機粒子（α）の断面積の和である（Ｓｍα）が式（１）を満たすこと、つまり樹脂粒子の近傍に無機粒子が存在することで効果的に樹脂粒子の弾性を利用することができ、本発明の効果を得ることができる。さらに、下記式（２）を満たすこと、つまり樹脂粒子の近傍に多くの無機粒子が存在することで、表面層が樹脂粒子の弾性をより得やすくなり、膜の耐摩耗性の観点で更なる効果を得ることが可能となる。
（Ｓｍα）／（Ｓα）≧０．５      式（２）
【００２４】
＜領域（Ｍ’）について＞
領域（Ｍ’）とは、図２に示すように、表面層の任意の断面において、樹脂粒子の最表面から（Ｌβ／３）の距離に存在する領域である。
【００２５】
表面層の任意の断面に存在する無機粒子の総面積（Ｓα）と、領域（Ｍ）に存在する無機粒子の面積（Ｓｍ’α）の関係が下記式（３）を満たすことで、表面層がより効果的に樹脂粒子の弾性を利用することができる。つまり、樹脂粒子のさらに近傍に無機粒子が多く存在することで、膜の耐摩耗性の観点で更なる効果を得ることが可能となる。
（Ｓｍ’α）／（Ｓα）≧０．３      式（３）
【００２６】
＜Ｓα、Ｓｍα、およびＳｍ’αの測定方法＞
Ｓαの測定方法は例えば以下のようにして行う。
感光体を任意の位置で１０ｍｍ四方を切り出し、その断面を処理し平滑な断面とする。断面方向から拡大観察し、観察した画像を取り込む。取り込んだ画像に対して、断面中に含まれる無機微粒子が占める面積の和を算出することでＳαを算出する。Ｓｍα、Ｓｍ’αについては領域（Ｍ）、領域（Ｍ’）の範囲においてＳαの算出方法と同様にして求める。
Ｓα、Ｓｍα、およびＳｍ’αの正確な算出を行うために、断面の作成はイオンビーム等によって作成することが好ましく、断面の観察は走査型電子顕微鏡等を用いて行うことが好ましい。
また、Ｓα、Ｓｍα、およびＳｍ’αの算出に際し、無機微粒子であることを元素分析で確認したのち、二値化等の画像処理を用いても良い。
【００２７】
本発明の要件を満たす限り、本発明に記載されている感光体の製造方法に制限はないが、より効率的に感光体を得る方法として無機粒子と樹脂粒子の複合粒子を用いることが好ましい。
【００２８】
［電子写真感光体］
本発明の電子写真感光体は、支持体上に、電荷発生層と、電荷輸送層と、表面層とをこの順に有することを特徴とする。
本発明の電子写真感光体を製造する方法としては、後述する各層の塗布液を調製し、所望の層の順番に塗布して、乾燥させる方法が挙げられる。このとき、塗布液の塗布方法としては、浸漬塗布、スプレー塗布、インクジェット塗布、ロール塗布、ダイ塗布、ブレード塗布、カーテン塗布、ワイヤーバー塗布、リング塗布などが挙げられる。これらの中でも、効率性および生産性の観点から、浸漬塗布が好ましい。
以下、各層について説明する。
【００２９】
＜支持体＞
本発明において、電子写真感光体は、支持体を有する。本発明において、支持体は導電性を有する導電性支持体であることが好ましい。また、支持体の形状としては、円筒状、ベルト状、シート状などが挙げられる。中でも、円筒状支持体であることが好ましい。また、支持体の表面に、陽極酸化などの電気化学的な処理や、ブラスト処理、切削処理などを施してもよい。
支持体の材質としては、金属、樹脂、ガラスなどが好ましい。
金属としては、アルミニウム、鉄、ニッケル、銅、金、ステンレスや、これらの合金などが挙げられる。中でも、アルミニウムを用いたアルミニウム製支持体であることが好ましい。
また、樹脂やガラスには、導電性材料を混合または被覆するなどの処理によって、導電性を付与してもよい。
【００３０】
＜導電層＞
本発明において、支持体の上に、導電層を設けてもよい。導電層を設けることで、支持体表面の傷や凹凸を隠蔽することや、支持体表面における光の反射を制御することができる。
導電層は、導電性粒子と、樹脂と、を含有することが好ましい。
【００３１】
導電性粒子の材質としては、金属酸化物、金属、カーボンブラックなどが挙げられる。
金属酸化物としては、酸化亜鉛、酸化アルミニウム、酸化インジウム、酸化ケイ素、酸化ジルコニウム、酸化スズ、酸化チタン、酸化マグネシウム、酸化アンチモン、酸化ビスマスなどが挙げられる。金属としては、アルミニウム、ニッケル、鉄、ニクロム、銅、亜鉛、銀などが挙げられる。
これらの中でも、導電性粒子として、金属酸化物を用いることが好ましく、特に、酸化チタン、酸化スズ、酸化亜鉛を用いることがより好ましい。
導電性粒子として金属酸化物を用いる場合、金属酸化物の表面をシランカップリング剤などで処理したり、金属酸化物にリンやアルミニウムなど元素やその酸化物をドーピングしたりしてもよい。
また、導電性粒子は、芯材粒子と、その粒子を被覆する被覆層とを有する積層構成としてもよい。芯材粒子としては、酸化チタン、硫酸バリウム、酸化亜鉛などが挙げられる。被覆層としては、酸化スズなどの金属酸化物が挙げられる。
また、導電性粒子として金属酸化物を用いる場合、その体積平均粒子径が、１ｎｍ以上５００ｎｍ以下であることが好ましく、３ｎｍ以上４００ｎｍ以下であることがより好ましい。
【００３２】
樹脂としては、ポリエステル樹脂、ポリカーボネート樹脂、ポリビニルアセタール樹脂、アクリル樹脂、シリコーン樹脂、エポキシ樹脂、メラミン樹脂、ポリウレタン樹脂、フェノール樹脂、アルキッド樹脂などが挙げられる。
また、導電層は、シリコーンオイル、樹脂粒子、酸化チタンなどの隠蔽剤などをさらに含有してもよい。
【００３３】
導電層の平均膜厚は、１μｍ以上５０μｍ以下であることが好ましく、３μｍ以上４０μｍ以下であることが特に好ましい。
【００３４】
導電層は、上記の各材料および溶剤を含有する導電層用塗布液を調製し、この塗膜を形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。導電層用塗布液中で導電性粒子を分散させるための分散方法としては、ペイントシェーカー、サンドミル、ボールミル、液衝突型高速分散機を用いた方法が挙げられる。
【００３５】
＜下引き層＞
本発明において、支持体または導電層の上に、下引き層を設けてもよい。下引き層を設けることで、層間の接着機能が高まり、電荷注入阻止機能を付与することができる。
【００３６】
下引き層は、樹脂を含有することが好ましい。また、重合性官能基を有するモノマーを含有する組成物を重合することで硬化膜として下引き層を形成してもよい。
【００３７】
樹脂としては、ポリエステル樹脂、ポリカーボネート樹脂、ポリビニルアセタール樹脂、アクリル樹脂、エポキシ樹脂、メラミン樹脂、ポリウレタン樹脂、フェノール樹脂、ポリビニルフェノール樹脂、アルキッド樹脂、ポリビニルアルコール樹脂、ポリエチレンオキシド樹脂、ポリプロピレンオキシド樹脂、ポリアミド樹脂、ポリアミド酸樹脂、ポリイミド樹脂、ポリアミドイミド樹脂、セルロース樹脂などが挙げられる。
【００３８】
重合性官能基を有するモノマーが有する重合性官能基としては、イソシアネート基、ブロックイソシアネート基、メチロール基、アルキル化メチロール基、エポキシ基、金属アルコキシド基、ヒドロキシル基、アミノ基、カルボキシル基、チオール基、カルボン酸無水物基、炭素−炭素二重結合基などが挙げられる。
【００３９】
また、下引き層は、電気特性を高める目的で、電子輸送物質、金属酸化物、金属、導電性高分子などをさらに含有してもよい。これらの中でも、電子輸送物質、金属酸化物を用いることが好ましい。
電子輸送物質としては、キノン化合物、イミド化合物、ベンズイミダゾール化合物、シクロペンタジエニリデン化合物、フルオレノン化合物、キサントン化合物、ベンゾフェノン化合物、シアノビニル化合物、ハロゲン化アリール化合物、シロール化合物、含ホウ素化合物などが挙げられる。電子輸送物質として、重合性官能基を有する電子輸送物質を用い、上記の重合性官能基を有するモノマーと共重合させることで、硬化膜として下引き層を形成してもよい。
金属酸化物としては、酸化インジウムスズ、酸化スズ、酸化インジウム、酸化チタン、酸化亜鉛、酸化アルミニウム、二酸化ケイ素などが挙げられる。金属としては、金、銀、アルミなどが挙げられる。
また、下引き層は、添加剤をさらに含有してもよい。
【００４０】
下引き層の平均膜厚は、０．１μｍ以上５０μｍ以下であることが好ましく、０．２μｍ以上４０μｍ以下であることがより好ましく、０．３μｍ以上３０μｍ以下であることが特に好ましい。
【００４１】
下引き層は、上記の各材料および溶剤を含有する下引き層用塗布液を調製し、この塗膜を形成し、乾燥および／または硬化させることで形成することができる。塗布液に用いる溶剤としては、アルコール系溶剤、ケトン系溶剤、エーテル系溶剤、エステル系溶剤、芳香族炭化水素系溶剤などが挙げられる。
【００４２】
＜感光層＞
電子写真感光体の感光層は、主に、（１）積層型感光層と、（２）単層型感光層とに分類される。積層型感光層は、電荷発生物質を含有する電荷発生層と、電荷輸送物質を含有する電荷輸送層と、を有する。（２）単層型感光層は、電荷発生物質と電荷輸送物質を共に含有する感光層を有する。
電子写真感光体が後述の保護層を有さない場合、（１）積層型感光層では電荷輸送層が本発明における表面層であり、（２）単層型感光層では感光層が本発明における表面層である。
【００４３】
（１）積層型感光層
積層型感光層は、電荷発生層と、電荷輸送層と、を有する積層型感光層である。
【００４４】
（１）電荷発生層
電荷発生層は、電荷発生物質と、樹脂と、を含有することが好ましい。
【００４５】
電荷発生物質としては、アゾ顔料、ペリレン顔料、多環キノン顔料、インジゴ顔料、フタロシアニン顔料などが挙げられる。これらの中でも、アゾ顔料、フタロシアニン顔料が好ましい。フタロシアニン顔料の中でも、オキシチタニウムフタロシアニン顔料、クロロガリウムフタロシアニン顔料、ヒドロキシガリウムフタロシアニン顔料が好ましい。
【００４６】
電荷発生層中の電荷発生物質の含有量は、電荷発生層の全質量に対して、４０質量％以上８５質量％以下であることが好ましく、６０質量％以上８０質量％以下であることがより好ましい。
【００４７】
樹脂としては、ポリエステル樹脂、ポリカーボネート樹脂、ポリビニルアセタール樹脂、ポリビニルブチラール樹脂、アクリル樹脂、シリコーン樹脂、エポキシ樹脂、メラミン樹脂、ポリウレタン樹脂、フェノール樹脂、ポリビニルアルコール樹脂、セルロース樹脂、ポリスチレン樹脂、ポリ酢酸ビニル樹脂、ポリ塩化ビニル樹脂などが挙げられる。これらの中でも、ポリビニルブチラール樹脂がより好ましい。
【００４８】
また、電荷発生層は、酸化防止剤、紫外線吸収剤などの添加剤をさらに含有してもよい。具体的には、ヒンダードフェノール化合物、ヒンダードアミン化合物、硫黄化合物、リン化合物、ベンゾフェノン化合物、などが挙げられる。
【００４９】
電荷発生層の平均膜厚は、０．１μｍ以上１μｍ以下であることが好ましく、０．１５μｍ以上０．４μｍ以下であることがより好ましい。
【００５０】
電荷発生層は、上記の各材料および溶剤を含有する電荷発生層用塗布液を調製し、この塗膜を形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。
【００５１】
（２）電荷輸送層
電荷輸送層は、電荷輸送物質と、樹脂と、を含有することが好ましい。
【００５２】
電荷輸送物質としては、例えば、多環芳香族化合物、複素環化合物、ヒドラゾン化合物、スチリル化合物、エナミン化合物、ベンジジン化合物、トリアリールアミン化合物や、これらの物質から誘導される基を有する樹脂などが挙げられる。これらの中でも、トリアリールアミン化合物、ベンジジン化合物が好ましい。
【００５３】
電荷輸送層中の電荷輸送物質の含有量は、電荷輸送層の全質量に対して、２５質量％以上７０質量％以下であることが好ましく、３０質量％以上５５質量％以下であることがより好ましい。
【００５４】
樹脂としては、ポリエステル樹脂、ポリカーボネート樹脂、アクリル樹脂、ポリスチレン樹脂などが挙げられる。これらの中でも、ポリカーボネート樹脂、ポリエステル樹脂が好ましい。ポリエステル樹脂としては、特にポリアリレート樹脂が好ましい。
【００５５】
電荷輸送物質と樹脂との含有量比（質量比）は、４：１０〜２０：１０が好ましく、５：１０〜１２：１０がより好ましい。
【００５６】
また、電荷輸送層は、酸化防止剤、紫外線吸収剤、可塑剤、レベリング剤、滑り性付与剤、耐摩耗性向上剤などの添加剤を含有してもよい。具体的には、ヒンダードフェノール化合物、ヒンダードアミン化合物、硫黄化合物、リン化合物、ベンゾフェノン化合物、シロキサン変性樹脂、シリコーンオイル、フッ素樹脂粒子、ポリスチレン樹脂粒子、ポリエチレン樹脂粒子、シリカ粒子、アルミナ粒子、窒化ホウ素粒子などが挙げられる。
【００５７】
電荷輸送層の平均膜厚は、５μｍ以上５０μｍ以下であることが好ましく、８μｍ以上４０μｍ以下であることがより好ましく、１０μｍ以上３０μｍ以下であることが特に好ましい。
【００５８】
電荷輸送層は、上記の各材料および溶剤を含有する電荷輸送層用塗布液を調製し、この塗膜を形成し、乾燥させることで形成することができる。電荷輸送層が本発明における表面層である場合は、電荷輸送層用塗布液は、無機粒子（α）および樹脂粒子（β）をさらに含有する。塗布液に用いる溶剤としては、アルコール系溶剤、ケトン系溶剤、エーテル系溶剤、エステル系溶剤、芳香族炭化水素系溶剤が挙げられる。これらの溶剤の中でも、エーテル系溶剤または芳香族炭化水素系溶剤が好ましい。
【００５９】
（２）単層型感光層
単層型感光層は、電荷発生物質、電荷輸送物質、結着樹脂および溶剤を含有する感光層用塗布液を調製し、この塗膜を形成し、乾燥させることで形成することができる。電荷発生物質、電荷輸送物質、結着樹脂としては、上記「（１）積層型感光層」における材料の例示と同様である。
単層型感光層が本発明における表面層である場合は、単層型感光層は、無機粒子（α）および樹脂粒子（β）を含有する。
【００６０】
＜保護層＞
本発明の電子写真感光体は、感光層の上に、表面層としての保護層を設けてもよい。保護層を設けることで、耐久性を向上することができる。
表面層は、上記無機粒子および樹脂粒子と、電荷輸送物質と、樹脂とを含有することが好ましい。
【００６１】
電荷輸送物質としては、多環芳香族化合物、複素環化合物、ヒドラゾン化合物、スチリル化合物、エナミン化合物、ベンジジン化合物、トリアリールアミン化合物や、これらの物質から誘導される基を有する樹脂などが挙げられる。これらの中でも、トリアリールアミン化合物、ベンジジン化合物が好ましい。
【００６２】
樹脂としては、ポリエステル樹脂、アクリル樹脂、フェノキシ樹脂、ポリカーボネート樹脂、ポリスチレン樹脂、フェノール樹脂、メラミン樹脂、エポキシ樹脂などが挙げられる。中でも、ポリカーボネート樹脂、ポリエステル樹脂、アクリル樹脂が好ましい。
【００６３】
また、保護層は、重合性官能基を有するモノマーを含有する組成物を重合することで硬化膜として形成してもよい。その際の反応としては、熱重合反応、光重合反応、放射線重合反応などが挙げられる。重合性官能基を有するモノマーが有する重合性官能基としては、アクリル基、メタクリル基などが挙げられる。重合性官能基を有するモノマーとして、電荷輸送能を有する材料を用いてもよい。
【００６４】
保護層は、本発明にかかわる無機粒子、樹脂粒子の他に、酸化防止剤、紫外線吸収剤、可塑剤、レベリング剤、滑り性付与剤、などの添加剤を含有してもよい。具体的には、ヒンダードフェノール化合物、ヒンダードアミン化合物、硫黄化合物、リン化合物、ベンゾフェノン化合物、シロキサン変性樹脂、シリコーンオイル、などが挙げられる。
【００６５】
保護層の平均膜厚は、０．５μｍ以上１０μｍ以下であることが好ましく、１μｍ以上７μｍ以下であることが好ましい。
【００６６】
保護層は、上記の各材料および溶剤を含有する保護層用塗布液を調製し、この塗膜を形成し、乾燥および／または硬化させることで形成することができる。塗布液に用いる溶剤としては、アルコール系溶剤、ケトン系溶剤、エーテル系溶剤、スルホキシド系溶剤、エステル系溶剤、芳香族炭化水素系溶剤が挙げられる。
【００６７】
［プロセスカートリッジ、電子写真装置］
本発明のプロセスカートリッジは、これまで述べてきた電子写真感光体と、帯電手段、現像手段、転写手段およびクリーニング手段からなる群より選択される少なくとも１つの手段とを一体に支持し、電子写真装置本体に着脱自在であることを特徴とする。
【００６８】
また、本発明の電子写真装置は、これまで述べてきた電子写真感光体、帯電手段、露光手段、現像手段および転写手段を有することを特徴とする。
【００６９】
図３に、電子写真感光体を備えたプロセスカートリッジを有する電子写真装置の概略構成の一例を示す。
【００７０】
１は円筒状の電子写真感光体であり、軸２を中心に矢印方向に所定の周速度で回転駆動される。電子写真感光体１の表面は、帯電手段３により、正または負の所定電位に帯電される。なお、図においては、ローラ型帯電部材によるローラ帯電方式を示しているが、コロナ帯電方式、近接帯電方式、注入帯電方式などの帯電方式を採用してもよい。帯電された電子写真感光体１の表面には、露光手段（不図示）から露光光４が照射され、目的の画像情報に対応した静電潜像が形成される。電子写真感光体１の表面に形成された静電潜像は、現像手段５内に収容されたトナーで現像され、電子写真感光体１の表面にはトナー像が形成される。電子写真感光体１の表面に形成されたトナー像は、転写手段６により、転写材７に転写される。トナー像が転写された転写材７は、定着手段８へ搬送され、トナー像の定着処理を受け、電子写真装置の外へプリントアウトされる。電子写真装置は、転写後の電子写真感光体１の表面に残ったトナーなどの付着物を除去するための、クリーニング手段９を有していてもよい。また、クリーニング手段を別途設けず、上記付着物を現像手段などで除去する、所謂、クリーナーレスシステムを用いてもよい。電子写真装置は、電子写真感光体１の表面を、前露光手段（不図示）からの前露光光１０により除電処理する除電機構を有していてもよい。また、本発明のプロセスカートリッジを電子写真装置本体に着脱するために、レールなどの案内手段１２を設けてもよい。
【００７１】
本発明の電子写真感光体は、レーザービームプリンター、ＬＥＤプリンター、複写機、ファクシミリ、およびこれらの複合機などに用いることができる。
【実施例】
【００７２】
以下、実施例および比較例を用いて本発明をさらに詳細に説明する。本発明は、その要旨を超えない限り、下記の実施例によって何ら限定されるものではない。なお、以下の実施例の記載において、「部」とあるのは特に断りのない限り質量基準である。
【００７３】
（粒子Ｓ１の製造例）
２Ｌの撹拌機付きオートクレーブに、未処理の平均粒径４０ｎｍのシリカ１００質量部を入れ、撹拌によって流動化させながら２００℃に加熱した。流動化状態を維持しながら、オートクレーブ内部を窒素ガスで置換して反応器を密閉し、シリカを撹拌しながら、表面処理剤としてジメチルシリコーンオイル（粘度＝５０ｍｍ２／ｓ）を処理後の量が２０質量部となるように調整して噴霧し、３０分間撹拌を続けた。その後、撹拌しながら３００℃まで昇温させ、さらに２時間撹拌した。オートクレーブからシリカを取り出し、Ｓ１を得た。
【００７４】
（粒子Ｓ２の製造例）
表１に示すようにシリカ、シリコーンオイルの量を変更した以外は粒子Ｓ１の製造例と同様にして粒子を作製した。得られた粒子を「Ｓ２」とした。詳細を表１に示す。
【００７５】
（粒子Ｓ３の製造例）
シリカ（平均一次粒子径：４０ｎｍ）１００部をトルエン５００部と攪拌混合し、表面処理剤としてオクチルトリエトキシシラン（商品名：ＫＢＥ３０８３、信越化学工業（株）製）０．８部を添加し、６時間攪拌した。
その後、トルエンを減圧蒸留にて留去し、１４０℃で６時間加熱乾燥し、表面処理されたシリカＳ３を得た。
【００７６】
（粒子Ｓ４〜粒子Ｓ５の製造例）
表１に示すようにシリカ、表面処理剤の量を変更した以外は粒子Ｓ３の製造例と同様にして粒子を作製した。得られた粒子を「粒子Ｓ４〜粒子Ｓ５」とした。詳細を表１に示す。
【００７７】
（粒子Ａ１の製造例）
酸化アルミニウム粒子（平均一次粒子径：１０ｎｍ、比表面積：１５０ｍ２／ｇ）１００部をトルエン５００部と攪拌混合し、表面処理剤としてシリコーンオイル（商品名：ＫＢＥ３０８３、信越化学工業（株）製）１．０３部を添加し、６時間攪拌した。
その後、トルエンを減圧蒸留にて留去し、１４０℃で６時間加熱乾燥し、表面処理された酸化アルミニウム粒子Ａ１を得た。
【００７８】
（粒子Ａ２の製造例）
酸化アルミニウム粒子（平均一次粒子径：１８ｎｍ、比表面積：６５ｍ２／ｇ）１００部をトルエン５００部と攪拌混合し、表面処理剤としてオクチルトリエトキシシラン（商品名：ＫＢＥ３０８３、信越化学工業（株）製）１．０３部を添加し、６時間攪拌した。
その後、トルエンを減圧蒸留にて留去し、１４０℃で６時間加熱乾燥し、表面処理された酸化アルミニウム粒子Ａ２を得た。
【００７９】
（粒子Ａ３の製造例）
酸化アルミニウム粒子（平均一次粒子径：１８ｎｍ、比表面積：６５ｍ２／ｇ）１００部をトルエン５００部と攪拌混合し、表面処理剤としてオクチルトリエトキシシラン（商品名：ＫＢＥ３０８３、信越化学工業（株）製）１．１部を添加し、６時間攪拌した。
その後、トルエンを減圧蒸留にて留去し、１４０℃で６時間加熱乾燥し、表面処理された酸化アルミニウム粒子Ａ３を得た。
【００８０】
（粒子Ａ４の製造例）
酸化アルミニウム粒子（平均一次粒子径：１８ｎｍ、比表面積：６５ｍ２／ｇ）１００部をトルエン５００部と攪拌混合し、上記化合物Ｐ−１０（商品名：ＫＢＥ３０８３、信越化学工業（株）製）１．０３部を表面処理剤として添加し、６時間攪拌した。
その後、トルエンを減圧蒸留にて留去し、１４０℃で６時間加熱乾燥し、表面処理された酸化アルミニウム粒子Ａ４を得た。
【００８１】
【表１】
2020118867.tif 000005
【００８２】
（複合粒子Ｈ１の製造例）
粒子Ｓ１を２００部と平均粒径０．４μｍのメラミン・ホルムアルデヒド縮合粒子（商品名：エポスターＳ６、（株）日本触媒社製）１００部を混合し、コーヒーミルで１０秒間攪拌することを１０回繰り返すことで複合粒子Ｈ１を得た。
【００８３】
（複合粒子Ｈ２〜複合粒子Ｈ２４の製造例）
表２に示す無機粒子と樹脂粒子をそれぞれ用い、表２に記載の条件に変更した以外はすべて複合粒子Ｈ１の製造例と同様にして複合粒子を得た。得られた複合粒子を「複合粒子Ｈ２〜複合粒子Ｈ２４」とする。
複合粒子Ｈ２〜複合粒子Ｈ２４の製造で用いた樹脂粒子（β）は以下のとおりである。
メラミン・ホルムアルデヒド縮合物（Ｓ６）（商品名：エポスター（登録商標）Ｓ６、日本触媒製）
メラミン・ホルムアルデヒド縮合物（Ｓ１２）（商品名：エポスター（登録商標）Ｓ１２、日本触媒製）
メラミン・ホルムアルデヒド縮合物（ＳＳ）（商品名：エポスター（登録商標）ＳＳ、日本触媒製）
ＰＭＭＡ（ＭＡ１００２）（商品名：エポスター（登録商標）ＭＡ１００２、日本触媒製）
ＰＭＭＡ（ＭＡ１００４）（商品名：エポスター（登録商標）ＭＡ１００４、日本触媒製）
【００８４】
【表２】
2020118867.tif 000006
【００８５】
（保護層用塗布液１の製造例）
下記構造式（３）で示される正孔輸送性化合物７０部、粒子Ｈ１を５部、１，１，２，２，３，３，４−ヘプタフルオロシクロペンタン３０部および１−プロパノール３０部を混合し、保護層用塗布液１とした。
【化３】
2020118867.tif 000007
【００８６】
（保護層用塗布液２〜保護層用塗布液２４の製造例）
表３に示す粒子を用い、表３に記載の条件に変更した以外はすべて保護層用塗布液１の製造例と同様にして保護層用塗布液２〜２４を得た。
【００８７】
（保護層用塗布液１０１の製造例）
構造式（３）で示される正孔輸送性化合物７０部、粒子Ｓ１を１０．５部、平均粒径０．４μｍのメラミン・ホルムアルデヒド縮合粒子（商品名：エポスターＳ６、（株）日本触媒社製）２１部、１，１，２，２，３，３，４−ヘプタフルオロシクロペンタン３０部および１−プロパノール３０部を混合し、保護層用塗布液１０１とした。
【００８８】
（保護層用塗布液１０２の製造例）
構造式（３）で示される正孔輸送性化合物７０部、粒子Ｓ１を１．６部、平均粒径０．４μｍのメラミン・ホルムアルデヒド縮合粒子（商品名：エポスターＳ６、（株）日本触媒社製）３．５部、１，１，２，２，３，３，４−ヘプタフルオロシクロペンタン３０部および１−プロパノール３０部を混合し、保護層用塗布液１０２とした。
【００８９】
（保護層用塗布液１０３の製造例）
原料無機粒子として、アンチモンドープ酸化錫（以下、ＡＴＯという）微粒子（商品名：Ｔ−１、三菱マテリアル電子化成株式会社製、平均粒径：１０ｎｍ〜１５ｎｍ）を用いた。
以下の材料を、ＡＴＯ微粒子に対する混合割合が以下に示す値となる量で用意した。
・フッ素系シランカップリング剤である１Ｈ，１Ｈ，２Ｈ，２Ｈ−ナノフルオロヘキシルトリメトキシシラン（商品名：Ｔ２９１８、東京化成工業株式会社製）      １０質量％
・重合性シランカップリング剤であるオクテニルトリメトキシシラン（商品名：ＫＢＭ１０８３、信越シリコーン株式会社製）                                      ４質量％
・分散溶媒であるイソプロピルアルコール（ＩＰＡ）（キシダ化学株式会社製、特級試薬９９．５％）                                                        ２００質量％
これらの材料を混合し、ビーズミルを使用して分散してＡＴＯ微粒子分散液を調製した。分散時間は９０時間とした。
【００９０】
続いて、以下の材料を用意した。
・重合開始剤である２−メチル−１−（４−メチルチオフェニル）−２−モルフォリノプロパン−１−オン（商品名：Ｉｒｇａｃｕｒｅ９０７、ＢＡＳＦジャパン株式会社製）
１０質量部
・光硬化性樹脂である多官能フッ素変性アクリル樹脂（商品名：ＡＣＵ−３、関東電化工業株式会社製）                                                      １００質量部
・分散溶媒であるイソプロピルアルコール（ＩＰＡ）（キシダ化学株式会社製、特級試薬９９．５％、）                                                      １５０質量部
・フッ素樹脂微粒子であるポリテトラフルオロエチレン（ＰＴＦＥ）微粒子（商品名：ＫＴＬ１Ｎ、株式会社喜多村製、平均粒径：２．３μｍ、最大粒径：４．６２μｍ）
３０質量部
これらの材料を混合し、上記のＡＴＯ微粒子分散液１００質量部に添加した。その後、遮光下で混合撹拌し、この混合液に対し、超音波発振器（発振周波数：４０ｋＨｚ、超音波出力：５０Ｗ）から発振した超音波を５分間、照射しながら、混合液中の成分を分散溶媒中に分散させ、保護層塗布液１０３を調製した。
【００９１】
＜電子写真感光体の製造＞
・電子写真感光体の製造例
（感光体１の製造例）
直径３０ｍｍ、長さ３５７．５ｍｍのアルミニウムシリンダーを支持体（円筒状支持体）とした。
【００９２】
次に、酸化スズで被覆されている硫酸バリウム粒子（商品名：パストランＰＣ１、三井金属鉱業（株）製）６０部、酸化チタン粒子（商品名：ＴＩＴＡＮＩＸ  ＪＲ、テイカ（株）製）１５部、レゾール型フェノール樹脂（商品名：フェノライト  Ｊ−３２５、大日本インキ化学工業（株）製、固形分７０質量％）４３部、シリコーンオイル（商品名：ＳＨ２８ＰＡ、東レシリコーン（株）製）０．０１５部、シリコーン樹脂粒子（商品名：トスパール１２０、東芝シリコーン（株）製）３．６部、２−メトキシ−１−プロパノール５０部、および、メタノール５０部を、ボールミルに入れ、２０時間分散処理することによって、導電層用塗布液を調製した。この導電層用塗布液を支持体上に浸漬塗布し、得られた塗膜を１時間１４０℃で加熱し、硬化させることによって、膜厚１５μｍの導電層を形成した。
【００９３】
次に、共重合ナイロン（商品名：アミランＣＭ８０００、東レ（株）製）１０部およびメトキシメチル化６ナイロン樹脂（商品名：トレジンＥＦ−３０Ｔ、帝国化学（株）製）３０部を、メタノール４００部／ｎ−ブタノール２００部の混合溶剤に溶解させることによって、下引き層用塗布液を調製した。この下引き層用塗布液を導電層上に浸漬塗布し、得られた塗膜を３０分間１００℃で乾燥させることによって、膜厚０．４５μｍの下引き層を形成した。
【００９４】
次に、ＣｕＫα特性Ｘ線回折におけるブラッグ角２θ±０．２°の７．４°および２８．２°に強いピークを有する結晶形のヒドロキシガリウムフタロシアニン結晶（電荷発生物質）２０部、下記構造式（Ａ）で示されるカリックスアレーン化合物０．２部、
【化４】
2020118867.tif 000008
ポリビニルブチラール（商品名：エスレックＢＸ−１、積水化学工業（株）製）１０部、および、シクロヘキサノン６００部を、直径１ｍｍガラスビーズを用いたサンドミルに入れた。そして、４時間分散処理した後、酢酸エチル７００部を加えることによって、電荷発生層用塗布液を調製した。この電荷発生層用塗布液を下引き層上に浸漬塗布し、得られた塗膜を１５分間８０℃で乾燥させることによって、膜厚０．１７μｍの電荷発生層を形成した。
【００９５】
次に、下記構造式（Ｂ）で示される化合物（電荷輸送性化合物（正孔輸送性化合物））３０部、下記構造式（Ｃ）で示される化合物（電荷輸送性化合物（正孔輸送性化合物））６０部、下記構造式（Ｄ）で示される化合物（電荷輸送性化合物（正孔輸送性化合物））１０部、ポリカーボネート樹脂（商品名：ユーピロンＺ４００、三菱エンジニアリングプラスチックス（株）製、ビスフェノールＺ型のポリカーボネート）１００部、下記式（Ｅ）で示される２つの構造単位を有するポリカーボネート（粘度平均分子量Ｍｖ：２００００）０．０２部を、ｏ−キシレン２７１部、安息香酸メチル２５６部、およびジメトキシメタン（メチラール）２７２部を混合、溶解し、電荷発生層上に浸漬塗布し、得られた塗膜を１２０℃で５０分乾燥させることによって、膜厚１８μｍの電荷輸送層を形成した。
【化５】
2020118867.tif 000009
【化６】
2020118867.tif 000010
【００９６】
次に、保護層用塗布液１を上記電荷輸送層上に浸漬塗布し、得られた塗膜を５分間５０℃で乾燥させた。乾燥後、窒素雰囲気下にて、加速電圧６０ｋＶ、吸収線量８０００Ｇｙの条件で１．６秒間電子線を塗膜に照射した。なお、電子線の照射から１分間の加熱処理までの酸素濃度は２０ｐｐｍであった。その後、窒素雰囲気下にて、２５℃から１１０℃まで１０秒かけて昇温させた。次に、大気中において、１００℃の乾燥炉で１０分加熱処理を行い、膜厚５μｍである保護層を形成した。得られた電子写真感光体を「感光体１」とする。
【００９７】
次に、得られた感光体１の上端から１８０ｍｍの位置で、表面層を１０ｍｍ四方に切り出した。断片の表面側からＰｔＰｄスパッタを行った後、光硬化樹脂とカバーガラスで保護し、イオンビーム照射装置（ＩＭ４０００、日立ハイテクノロジーズ社製）を用いてサンプルを作製した。
走査電子顕微鏡（ＳＵ８２２０、日立ハイテクノロジーズ社製）を用いて表面層の断面を観察、画像撮影を行い、二値化（Ｐｈｏｔｏｓｈｏｐ  ＣＳ、Ａｄｏｂｅ社製）してその画像をもとに（Ｓｍα）／（Ｓα）、（Ｓｍ′α）／（Ｓα）を算出した。結果を表３に示す。
【００９８】
（感光体２〜感光体２４の製造例）
表３に示す保護層用塗布液を用い、表３に示す保護層膜厚になるように調製した以外はすべて感光体１の製造例と同様にして電子写真感光体を作製した。得られた電子写真感光体を「感光体２〜感光体２４」とする。詳細は表に示す。
【００９９】
（感光体１０１および感光体１０２の製造例）
表２に示す保護層用塗布液を用い、表２に示す保護層膜厚になるように調製した以外はすべて感光体１の製造例と同様にして電子写真感光体１０１および１０２を作製した。詳細は表３に示す。
【０１００】
（感光体１０３の製造例）
感光体１の製造例と同様に電荷輸送層まで形成したのち、保護層用塗布液１０３を浸漬塗布し、８０℃で１０分、溶媒の乾燥を行った。乾燥後、メタルハライドランプ（商品名：Ｍ０８−Ｌ４１Ｃ、岩崎電気株式会社）を用い、導電性支持体上の乾燥塗膜に対し、紫外線露光量が３０００ｍＪ／ｃｍ２の紫外線を照射し、乾燥塗膜中の光硬化性樹脂を硬化させ、膜厚３μｍの保護層を形成し、電子写真感光体１０３を作製した。なお、３０００ｍＪ／ｃｍ２の紫外線露光量は、導電性支持体をメタルハライドランプからの距離が１５〜２０ｃｍの範囲内の位置で回転させながら、照射強度を２５０〜３００Ｗ／ｃｍ２の範囲で制御し、照射時間を１２０〜１８０秒間の範囲で調整することで達成した。
【０１０１】
［評価］
（感光体１の評価）
感光体１を評価装置であるキヤノン社製の電子写真装置（複写機）（商品名：ｉｍａｇｅＲＵＮＮＥＲ（商標）  ＡＤＶＡＮＣＥ  Ｃ５５６０）の改造機のシアンステーションに装着し、１０℃／５％ＲＨ環境下で、上記評価装置のシアンステーションに設置して電子写真感光体の暗部電位（Ｖｄ）が−７００Ｖ、明部電位（Ｖｌ）が−２００Ｖになるように帯電装置および画像露光装置の条件を設定し、あらかじめ電子写真感光体の初期電位を調整した。
上記条件でＡ４横の５％画像の評価用チャートを５枚間欠で１０００００枚出力した。その後の使用した感光体の保護層の膜厚をマルチチャンネル分光器（商品名：ＭＰＣＤ９８００／９１６Ｃ、大塚電子製）を用いて測定することにより膜厚の減少分（長期使用による削れ量）を測定した。削れ量は０．３３μｍであった。続いて、スクリーンパターンにより形成した、シアン濃度３０％のハーフトーン画像を出力し、感光体と比較して、感光体の深傷由来の画像欠陥の存在の有無の判定を行った。結果を表３に示す。
【０１０２】
（感光体２〜感光体２４の評価）
表３に示す電子写真感光体を用いた以外はすべて感光体１の評価と同様にして行った。結果を表３に示す。
【０１０３】
（感光体１０１〜感光体１０３の評価）
表３に示す電子写真感光体を用いた以外はすべて感光体１の評価と同様にして行った。結果を表３に示す。ランクについては下記のように評価した。
【０１０４】
（削れ量）
Ａ：０．４μｍ未満
Ｂ：０．４μｍ以上０．７μｍ未満
Ｃ：０．７μｍ以上０．８μｍ未満
Ｄ：０．８μｍ以上１．０μｍ未満
Ｅ：１．０μｍ以上
【０１０５】
（深傷による画像不良）
Ａ：感光体上の傷が画像不良として出ていない、または軽微であり画像品位として問題ないレベルである。
Ｂ：感光体上の傷が画像不良として出ている。
【０１０６】
【表３】
2020118867.tif 000011
【符号の説明】
【０１０７】
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
【図１】
2020118867.tif 000013
【図２】
2020118867.tif 000014